(57)【特許請求の範囲】
【請求項１】
吸着剤として、比表面積が１０ｍ２／ｇ以上で、細孔直径が２〜５ｎｍの範囲の細孔体積が全細孔体積の２０％以上である鉄鉱石またはマンガン鉱石を利用するダイオキシン類の吸着除去方法。
【請求項２】
請求項１に記載のダイオキシン類を吸着した前記鉄鉱石またはマンガン鉱石を、焼結機または高炉に装入することにより、吸着したダイオキシン類を分解することを特徴とするダイオキシン類の分解方法。
【発明の詳細な説明】
【０００１】
【発明の属する技術分野】
本発明は、例えば都市ゴミや産業廃棄物の焼却設備、鉄鋼電気炉、鉄鋼焼結機から排出されるダイオキシン等の有害物質の除去方法に関するものである。
【０００２】
【従来の技術】
ダイオキシン等の有害物質を含む排ガスの吸着処理方法として、主に活性炭または活性コークスを吸着剤に用いた充填層による吸着技術と粉末の吸着剤の吹き込み技術が実用化されている。
【０００３】
充填層による吸着技術としては、  特開平７−７６３号公報に示されるような、ダイオキシン類を含む９０〜１２０℃の排ガスを、活性炭または活性コ−クスを充填した十字流移動層吸着装置に送り、ダイオキシン類を除去し、使用した活性炭または活性コ−クスは加熱再生され、循環使用する方法がある。
【０００４】
吸着剤吹き込み技術としては、特開平１０−１９２３７号公報に示されるような、吸着剤を集塵装置の上流側の排ガスに供給し、吸着剤とダストを捕集し、それを燃焼器に供給する方法がある。
【０００５】
【発明が解決しようとする課題】
しかしながら、特開平７−７６３号公報の移動層吸着、使用後再生再循環の方法では、吸着剤の一部が粉化し、粉化した吸着剤は細粒のため移動層で再利用できず、粉化吸着剤は再生後、ふるい分けられ、焼却炉などの排ガス発生設備に戻され、焼却廃棄される。
【０００６】
また、特開平１０−１９２３７号公報の吸着剤の吹き込みでは、ダストとともに吸着剤は回収されるため、再生が困難となり、吸着剤の再使用ができない等の問題があり、いずれの方法も高価な吸着剤を廃棄している。そこで本発明は、上記従来技術の問題点を解消し、安価な吸着剤を利用し、ダイオキシン等の有機塩素化合物を経済的に除去できる吸着除去方法および分解方法を提供することを目的とする。
【０００７】
【課題を解決するための手段】
本発明者らは、上記の課題を解決するために鋭意研究した結果、特定の細孔分布を有する鉄鉱石またはマンガン鉱石が、ダイオキシン等の有機塩素化合物を効率的に吸着除去および分解できることを見出し、本発明を完成するに至った。
【０００８】
すなわち、本発明は、
（１）吸着剤として、比表面積が１０ｍ２／ｇ以上で、細孔直径が２ｎｍ以上５ｎｍ以下の範囲の細孔体積が全細孔体積の２０％以上である鉄鉱石またはマンガン鉱石を利用するダイオキシン類の吸着除去方法、および
（２）（１）に記載のダイオキシン類を吸着した前記鉄鉱石またはマンガン鉱石を焼結機または高炉に装入することにより、吸着したダイオキシン類を分解することを特徴とするダイオキシン類の分解方法
である。
【０００９】
【発明の実施の形態】
以下、本発明を詳細に説明する。ダイオキシン等の低濃度の有機塩素化合物を吸着するためには、吸着分子よりも大きく且つ吸着分子の大きさの数倍程度の孔を有していることが必要である。細孔径が吸着分子よりも小さい場合は、孔内に分子を吸着できず、逆に細孔径が大きすぎる場合、孔が大きいほど吸着力が弱くなるため、低濃度の有機塩素化合物を吸着保持することが困難になる。例えば、ダイオキシン類で最も毒性の高い２，３，７，８−ＴＣＤＤ（２，３，７，８−ｔｅｔｒａｃｈｌｏｒｉｎａｔｅｄ  ｄｉｂｅｎｚｏ−ｐ−ｄｉｏｘｉｎ）の大きさが長さ約１．８ｎｍ、巾約１．０ｎｍ、厚さ約０．３ｎｍであることから、細孔直径として２〜５ｎｍ程度の細孔直径が最適細孔径であると考えられる。
【００１０】
そこで、特定の種類の鉄鉱石またはマンガン鉱石が微細細孔を有することに着目し、これらの細孔分布と有機塩素化合物除去性能の関係を調べた。その結果、窒素吸着等温線よりＢＥＴ法にて求めた比表面積が１０ｍ2／ｇ以上、ＤＨ法（Ｄｏｌｌｉｍｏｒｅ−Ｈｅａｌの方法）で求めた細孔分布の細孔直径が２〜５ｎｍである細孔体積が、全細孔体積の２０％以上である鉄鉱石またはマンガン鉱石が有機塩素化合物の吸着性能に優れていることがわかった。ここで比表面積が１０ｍ2／ｇ未満の場合、吸着能力が低く実用的でなく、好ましくない。また大きさが２ｎｍ未満の場合、上述したように孔内に分子を吸着できず、一方で５ｎｍを超過する場合、分子の吸着力が弱くなるためいずれも好ましくない。またこのような細孔体積が全細孔体積の２０％未満の場合、吸着能力が低く実用的でなく好ましくない。
【００１１】
上述のような鉄鉱石またはマンガン鉱石を用いた本発明の吸着剤の使用形態としては、鉱石を粒のまま充填層で使用することを想定しているが、微粉砕して集塵機の手前に吹き込んでも構わない。
【００１２】
また、吸着除去の場合、排ガス温度は低いほど吸着性能が向上するため、２００℃以下、好ましくは１５０℃以下に排ガス温度を制御する。ここで２００℃を超過する場合、吸着効率が落ち、好ましくない。
【００１３】
ダイオキシン等の有機塩素化合物を吸着した鉱石は、焼結機または高炉がダイオキシン等の有機塩素化合物を分解できる１０００℃以上の高温で操業を行うため、製鉄原料として焼結機または高炉で使用することが可能である。すなわち、鉱石を有機塩素化合物の吸着剤として利用するのみでなく、製鉄原料として使用可能であり有効に利用できる。
【００１４】
【実施例】
以下、実施例で本発明を具体的に説明する。以下の実施例のダイオキシンとは、ダイオキシン類を指し、具体的にはＰＣＤＤｓ（ポリクロロジベンゾダイオキシン）、ＰＣＤＦｓ（ポリクロロジベンゾフラン）、ＰＣＢｓ（ポリクロロビフェニル）のことを意味している。
【００１５】
（実施例１および２）
鉄鉱石Ａ（実施例１）、マンガン鉱石Ｂ（実施例２）、鉄鉱石Ｃ（比較例１）、マンガン鉱石Ｄ（比較例２）の窒素吸着等温線よりＢＥＴ法にて比表面積を求め、ＤＨ法にて求めた細孔分布より細孔直径が２〜５ｎｍの細孔体積の割合を算出した。それぞれの鉱石の比表面積、全細孔体積、細孔直径が２〜５ｎｍの範囲にある細孔体積、および細孔直径が２〜５ｎｍの範囲にある細孔体積の割合（［Ｂ］／［Ａ］）を表１に示す。
【００１６】
【表１】
0004084533.tif 000002
【００１７】
実施例１、２、比較例１および２の鉱石を用いて、焼結排ガス中のダイオキシン除去試験を実施した。実験は、固定層のガス流通式吸着装置を用いて空間速度（ＳＶ）３０００ｈｒ-1、排ガス温度１００℃の条件で、通ガス後、１〜４時間における固定層入口および出口のダイオキシン濃度を測定し、ダイオキシン除去率を求めた。表２にその結果を示す。実施例１および２はいずれも比較例１および２に対して高いダイオキシン除去性能を示した。
【００１８】
【表２】
0004084533.tif 000003
【００１９】
このように本発明の鉄鉱石またはマンガン鉱石を用いることにより、排ガス中の有機塩素化合物の除去が効率的にできる。
【００２０】
（実施例３）
実施例１および２で生じたダイオキシンを吸着した鉱石を、焼結機および高炉に装入した。装入方法は、焼結機の場合、原料鉄鉱石に混入し、高炉の場合、塊鉱石は炉頂より、粉鉱石は羽口よりの吹き込みによった。いずれの場合もダイオキシン吸着鉱石の添加の有無に関わらず、ダイオキシン濃度に変化はなく、焼結鉱または銑鉄の品質も変化しなかった。
【００２１】
【発明の効果】
以上、本発明を用いれば、製鉄原料である安価な鉄鉱石やマンガン鉱石を利用してダイオキシンをはじめとする有機塩素化合物の除去を経済的に行える。また、吸着に用いた鉱石を再度製鉄原料に使用することで有機塩素化合物を分解しながら原料として用いることができ、既存の設備を用いてダイオキシンを処理できる経済的なメリットが大きい。